REVENDICATIONS 1. Procédé d'enrichissement des minerais phosphatés comprenant les étapes suivantes a) on soumet le minerai phosphaté à une attrition controlée pendant au moins cinq minutes pour produire de fines particules et on élimine les fines particules de dimension inférieure å environ 100 microns de maniere que moins de 1 % des minerais ainsi traités soit sous forme de particules inférieures à environ 100 microns ; b) on soumet le minerai phosphaté ainsi obtenu en a) à au moins une étape de flottation anionique des phosphates. 2. Procédé selon la revendication 1, caractérisé par le fait que l'étape a) est réalisée de manière que le rapport d80/d20 croît au cours des attritions successives d'un facteur d'au moins 1,5, les d80 et d20 étant la plus petite maille en mesh a travers laquelle passent respectivement 80 % et 20 % des particules. 3. Procédé selon les revendications 2 et 3 prises séparément, caractérisé par le fait que l'étape a) est réalisée en agitant dans une cuve une pulpe contenant de 60 à 80 % en poids de minerai au moyen d'un organe d'agitation de manière que la vitesse relative de deux particules de minerai dans la pulpe est de moins de 5 mètres par seconde. 4. Procédé selon les revendications 1 à 3 prises séparément, caractérisé par le fait que l'attrition a une durée telle que la pulpe reste dans la cuve pendant une période comprise entre 5 et 60 minutes. 5. Procédé selon les revendications 1 à 4 prises séparément, caractérisé par le fait que la vitesse de rotation de l'organe d'agitation est calculée de manière que la pulpe passe de 1 000 à 10 000 fois par heure a travers celui-ci. 6. Procédé selon les revendications 1 à 5 prises séparément, caractérisé par le fait que la pulpe passe de 2 000 à 5 000 fois par heure à travers l'organe d'agitation. 7. Procédé selon les revendications 1 à 6 prises séparément, caractérisé par le fait que la vitesse de rotation de l'organe d'agitation est calculée de manière que la vitesse de la pulpe passant a travers l'organe d'agita- tion est comprise entre 059 et 2,4 mètres par seconde. 8. Procédé selon les revendications 1 a" 7 prises séparément, caractérisé par le fait que l'étape b) comprend les étapes suivantes 1) on soumet le minerai une première flottation moussante pour séparer les particules phosphatés draves la gangue ; 2) on soumet les particules phosphatees obtenues en 1) å une seconde flottation pour éliminer la silice ; 3) on soumet les particules phosphatées obtenues en 2J à une troisième flottation pour éliminer les carbonates. 9. Procédé selon la revendication 8, caractérisé par le fait que la première étape de flottation moussante comprend un conditionnement des particules à une concen- tration en solide de 70 % en poids et a un pH compris entre 9,0 et 1050, pendant 2 minutes avec un collecteur comprenant une émulsion aqueuse de tallol, de fuel domestique et de soude ; et une séparation des phosphates par flotta- tion moussante a une concentration en solide comprise entre 18 et 22 %, à un pH compris entre 8,5 et 9,5, pendant une période comprise entre 30 à 60 secondes. 10. Procédé selon les revendications 8 et 9 prises séparément, caractérisé par le fait que la seconde étape de flottation moussante comprend une flottation avec une emulsion d'une amine et de kérogène à pH 7, pendant 2 minutes, la concentration en solide étant comprise entre 18 et 22 % en poids. 11. Procédé selon les revendications 8 à 10 prises séparément, caractérisé par le fait que la troisième étape de flottation moussante comprend un conditionnement des particules avec une émulsion aqueuse de tallol3 de fuel domestique et de soude pendant 4 minutes, et une sépara tion des carbonates par flottation à une concentration en solide comprise entre 18 et 22 %, à un pH compris entre 4,5 et 6, pendant une période comprise entre 2 et 5 minutes. 12. Procédé selon les revendications 9 à il prises séparément, caractérisé par le fait que le pH est maintenu par addition d'acide phosphorique. 13. Procédé d'enrichissement des minerais-phosphatés à gangue carbonatee et siliceuse comprenant les étapes suivantes : a) on soumet le minerai phosphaté à une première étape de flottation moussante pour séparer e phosphate de la gangue ; b) on soumet le concentré phosphaté obtenu en a) à une seconde étape de flottation moussante pour éliminer la gan gue siliceuse résiduelle ; c) on soumet le concentré phosphaté obtenu en b) à une attrition controlée pour éliminer au moins une partie de la gangue carbonatée riche en magnésie ; d) on soumet le concentré phosphaté obtenu en c) à une troisième étapé de flottation moussante pour éliminer la gangue carbonatée et récupérer un produit phosphaté concentré ; 14.Procédé selon la revendication 13, caractérisé par le fait que l'étape c) est réalisée de manière que le rapport d80/d20 croit au cours des attritions successives d'un facteur d'au moins 1,5, les d80 et d20 etant la plus petite maille en mesh à travers laquelle passent respectivement 80 % et 20 % des particules. 15. Procédé selon les revendications 13 et 14 prises séparément, caractérisé par le fait que la première étape de flottation moussante comprend un conditionnement des particules à une concentration en solide de 70 % en poids et à un pH compris entre 9,0 et 10,0, pendant 2 minutes avec un collecteur comprenant une émulsion aqueuse de tallol, de fuel domestique et de soude ; et une séparation des phosphates par flottation moussante à une concentration en solide comprise entre 18 et 22 %, a un pi compris entre 8,5 et 9,5, pendant une période comprise entre 30 à 60 secondes. 16. Procédé selon les revendications 13 15 prises séparément, caractérisé par le fait que la seconde étape de flottation moussante comprend une flottation avec une émulsion d'une amine et de kérosene à pH 7, pendant 2 minutes, la concentration en solide étant comprise entre 18 et 22 % en poids. 17. Procédé selon les revendications 13 à 16 prises séparément, caractérisé par le fait que l'étape c) d'attrition est realisée en agitant dans une cuve une pulpe contenant de 60 à 80 % en poids de minerai au moyen d'un organe d'agitation de manière que la vitesse relative de deux particules de minerai dans la pulpe est de moins de 5 mètres par seconde. 18. Procédé selon les revendications 13 à 17 prises séparément, caractérisé par le fait que l'attrition a une durée telle que la pulpe reste dans la cuve pendant une période comprise de 20 à 60 minutes. 19. Procédé selon les revendications 13 à 18 prises séparément, caractérisé par le fait que la vitesse de rotation de l'organe d'agitation est calculee de manière que la pulpe passe de 1 000 à 10 000 fois par heure å travers celui-ci. 20. Procede selon la revendication 19, caractérisé par le fait que la pulpe passe de 2 000 à S 000 fois par heure à travers l'organe d'agitation. 21. Procédé selon la revendication 17, caractérisé par le fait que la vitesse de rotation de l'organe d'agitation est calculée de manière que la vitesse de la pulpe passant à travers l'organe d'agitation est comprise entre 0,9 et 2,4 mètres par seconde. 22. Procédé selon les revendications 13 à 21 prises séparément, caractérisé par le fait que la troisième étape de flottation moussante comprend un conditionnement des particules avec une emulsion aqueuse de tallol, de fuel domestique et de soude pendant 4 minutes, et une séparation des carbonates par flottation à une concentration en solide comprise entre 18 et 22 %, à un pH compris entre 4,5 et 6, pendant une période comprise entre 2 et 5 minu tes. 23. Procédé selon la revendication 22, caractérisé par le fait que le pH est maintenu par addition d'acide phosphorique.